(57)【要約】  本発明は、鉱物質コアおよび弾性ポリマーコーティングを含んでなる摩耗層のためのコーティングを施した鉱物粒子に関する。さらに、本発明は、このような粒子を含んでなる、多孔質弾性路面または床に関する。さらに、本発明は、多孔質弾性路面または床の製造方法に関する。さらに、本発明は、交通騒音を低減した道路製造のための前記鉱物粒子の使用に関する。
2018529038.tif 000002
【特許請求の範囲】
【請求項１】
１０ｍｍ以下のスクエアメッシュを有するふるいを用いてふるいにかけることにより決定できる大きさを有する摩耗層のためのコーティングを施した鉱物粒子であって、前記コーティングを施した鉱物粒子が鉱物質コアおよび第二ポリマーのマトリックス中の第一ポリマーの微粒子からなる、前記コーティングを施した鉱物粒子。
【請求項２】
前記第一ポリマーの前記微粒子がエラストマー粒子である、請求項１に記載のコーティングを施した鉱物粒子。
【請求項３】
前記第一ポリマーが、ポリ（スチレン−ブタジエン−スチレン）［ＳＢＳ］などのスチレンとブタジエンとの共重合体［ＳＢ］；天然ゴム；エチレン−酢酸ビニル［ＥＶＡ］およびマレイン酸無水物をグラフトしたＥＶＡ［ＭＡ−ＥＶＡ］などのアルキレン−カルボン酸ビニル重合体；粉砕タイヤゴム［ＧＴＲ］ならびにその組合せの群から選択される架橋エラストマーである、請求項１または２に記載のコーティングを施した鉱物粒子。
【請求項４】
前記第一ポリマーの前記微粒子が粉砕タイヤゴム［ＧＴＲ］を含んでなる、請求項３に記載のコーティングを施した鉱物粒子。
【請求項５】
前記第二ポリマーがポリウレタンである、請求項１〜４のいずれか一項に記載のコーティングを施した鉱物粒子。
【請求項６】
前記第二ポリマーに対する前記第一ポリマーの重量／重量比が１：２〜５：１、好ましくは０．７５：１〜４：１、特に１：１〜２：１、さらに特に約１．２５：１である、請求項１〜５のいずれか一項に記載のコーティングを施した鉱物粒子。
【請求項７】
前記粒子の鉱物含有率が、前記粒子の総重量に対して、６０〜９０重量％、好ましくは６５〜８５重量％、特に前記粒子の総重量に対して７０〜８０重量％である、請求項１〜６のいずれかに記載のコーティングを施した鉱物粒子。
【請求項８】
前記粒子の弾性ポリマーコーティング含有率が、前記粒子の総重量に対して、５〜５０重量％、好ましくは１０〜４５重量％、特に前記粒子の総重量に対して１５〜３５重量％である、請求項１〜７のいずれかに記載のコーティングを施した鉱物粒子。
【請求項９】
前記弾性ポリマーコーティングの外面上にバインダーが存在する、請求項１〜８のいずれかに記載のコーティングを施した鉱物粒子。
【請求項１０】
前記バインダーがポリウレタン−ビチューメンである、請求項９に記載のコーティングを施した鉱物粒子。
【請求項１１】
前記鉱物質コアおよび前記弾性ポリマーコーティング間に接着層を含んでなる、請求項１〜１０のいずれか一項に記載のコーティングを施した鉱物粒子。
【請求項１２】
前記接着層がエポキシ系である、請求項１１に記載のコーティングを施した鉱物粒子。
【請求項１３】
前記鉱物粒子が、堆積した石灰質岩（石灰岩、ドロマイト、砂利など）、火成岩、変成岩（花崗岩、玄武岩、珪岩など）、および人工骨材鉱物（製鋼スラグなど）の群から選択される鉱物骨材からなる鉱物骨材粒子であるが、または前記鉱物粒子が、特に耐火セラミック材料中、より特にアルミナ球などの耐火セラミック球中のセラミック材料である、請求項１〜１２のいずれかに記載のコーティングを施した鉱物粒子。
【請求項１４】
ランダム最密充填で充填した場合に、２０％より多い、好ましくは２２〜３５％の間隙空隙率を有する、請求項１〜１３のいずれかに記載のコーティングを施した鉱物粒子。
【請求項１５】
ランダム最密充填で充填した場合に、２４〜３２％の間隙空隙率を有する、請求項１４に記載のコーティングを施した鉱物粒子。
【請求項１６】
スクエアメッシュを有するふるいを用いてふるいにかけることにより決定される前記コーティングを施した粒子の大きさ分布が：
−前記粒子の体積の９０％より多くを、１〜１０ｍｍの範囲の大きさを有する粒子により形成する、
−前記粒子の体積の８０％より多くを、３〜９ｍｍの範囲、好ましくは４〜７ｍｍの範囲の大きさを有する粒子により形成する、
請求項１〜１５のいずれか一項に記載のコーティングを施した鉱物粒子。
【請求項１７】
前記弾性ポリマーコーティングが約７０ショアＡの硬さを有する、請求項１〜１６のいずれか一項に記載のコーティングを施した鉱物粒子。
【請求項１８】
前記第一ポリマー粒子の前記微粒子が、（電子）顕微鏡により決定できる、１〜３００μｍの範囲、特に４０〜１５０μｍの範囲の「最長包絡円」径を有する、請求項１〜１７のいずれか一項に記載のコーティングを施した鉱物粒子。
【請求項１９】
前記第一ポリマーの前記微粒子を、前記第二ポリマーのマトリックス中に完全に埋め込む、コーティングを施した鉱物粒子。
【請求項２０】
請求項１〜１９のいずれかに記載のコーティングを施した鉱物粒子および前記コーティングを施した粒子を一緒に固めるためのバインダーを含んでなる、摩耗層の製造用組成物。
【請求項２１】
前記バインダーが、エポキシ化合物、特にエポキシビチューメンを含んでなる、請求項２０に記載の摩耗層の製造用組成物。
【請求項２２】
前記バインダーが、ポリウレタンを含んでなる、請求項２０または２１に記載の摩耗層の製造用組成物。
【請求項２３】
請求項１〜１０のいずれかに記載のコーティングを施した粒子または請求項２０、２１または２２に記載の組成物からなる摩耗層。
【請求項２４】
請求項２３に記載の摩耗層を含んでなる多孔質弾性路面。
【請求項２５】
請求項２４に記載の摩耗層を含んでなる床。
【請求項２６】
前記摩耗層が、１〜４ｃｍの範囲、特に１〜３ｃｍの範囲の平均厚さを有する、請求項２４に記載の多孔質弾性路面または請求項２５に記載の床。
【請求項２７】
平均して、前記摩耗層の厚さが前記コーティングを施した粒子の大きさの２〜５倍、特に前記コーティングを施した粒子の大きさの２．５〜４倍である、請求項２４もしくは２６に記載の多孔質弾性路面または請求項２５もしくは２６に記載の床。
【請求項２８】
前記摩耗層が、２０％より大きい、好ましくは２２〜３５％、特に２４〜３２％の間隙空隙率を有する、請求項２４、２６もしくは２７に記載の多孔質弾性路面または請求項２５、２６もしくは２７に記載の床。
【請求項２９】
前記表面が、
−５０〜８０重量％、好ましくは６０〜７５重量％；
−２０〜４０重量％、好ましくは２５〜３５重量％の有機ポリマー材料（弾性ポリマーコーティング材およびポリマーバインダー）
を含んでなる、請求項２４、２６、２７もしくは２８に記載の多孔質弾性路面または請求項２５〜２８のいずれかに記載の床。
【請求項３０】
前記多孔質弾性路面、床、それぞれに、滑り抵抗を改良するための表面仕上げを提供する、請求項２４もしくは２６〜２９のいずれかに記載の多孔質弾性路面または請求項２５〜２９のいずれかに記載の床。
【請求項３１】
前記表面仕上げが、鉱物骨材、好ましくは砂を含んでなる、請求項３０に記載の多孔質弾性路面または請求項３０に記載の床。
【請求項３２】
前記表面仕上げが、有機ポリマー繊維、好ましくはアラミド繊維を含んでなる、請求項３０または３１に記載の多孔質弾性路面または床。
【請求項３３】
請求項１〜１９のいずれかに記載のコーティングを施した粒子を含んでなる層または請求項２０、２１もしくは２１に記載の組成物を含んでなる層を、路盤表面に適用し、前記粒子を固めて、前記路盤上に前記多孔質弾性路面、床をそれぞれ形成することを含む、請求項２４もしくは２６〜３２のいずれかに記載の多孔質弾性路面または請求項２５〜３２のいずれかに記載の床の製造方法。
【請求項３４】
交通騒音を低減するための請求項１〜１９のいずれかに記載の粒子または請求項２４もしくは２６〜３１のいずれかに記載の多孔質弾性路面の使用。
【発明の詳細な説明】
【技術分野】
【０００１】
本発明は、摩耗層のためのコーティングを施した鉱物粒子、摩耗層製造用組成物、舗装材、舗装材の製造方法、および交通騒音を低減するためのコーティングを施した鉱物粒子および／または舗装材の使用に関する。
【背景技術】
【０００２】
骨材およびポリマーからなる複合材料は、数十年、建築材料として使用されてきた。例えば、独国特許出願公開第３７１２４６１（Ａ１）号（１９８７年に出版）は、ポリウレタンにより結合して、例えば、道路用の透水性構造を形成する骨材の硬質な被覆に関する。米国特許第５，２６２，２４０号は、骨材をラテックスでコーティングを施して高レベルな水による剥離耐性を有する骨材を提供する方法について記載している。これらの文書では、このような材料の騒音効果に注意を払っていない。
【０００３】
引き続き、社会には、交通の騒音を低減する要望がある。騒音低減に寄与する１つの方法は、改良された音響性能を有する舗装材を提供することである。
【０００４】
開放型多孔質弾性舗装材は、騒音低減のための有望な舗装材のタイプであると考えられ；開口構造および弾性は騒音低減に寄与する。従って、ＲｕｂｂｅｒＲｏｌｌｐａｖｅは、Ｄｕｒａ  Ｖｅｒｍｅｅｒ社により開発された。ゴム粒子、鉱物粒子およびポリマーバインダー（ポリウレタン）の混合物からなる。これはプレハブ材であり、すなわち、条件の整った環境下で製造され、輸送用リールに巻かれ、現場で巻き出される。この製品は、満足できる音響性能（８０ｋｍ／時で８ｄＢ（Ａ））を有するが、道路建設に適用後、道路の下位の基層への接着が弱い。また、時間の経過でスカッフィングに悩まされ得る。従って、ＲｕｂｂｅｒＲｏｌｌｐａｖｅは、仮設道路の路面用に特に好適である。
【０００５】
硬化性ポリマーマトリックス中のゴム粒子および鉱物骨材粒子の混合物も、道路建設の現場適用のための舗装材組成物として提案されている。その例は、欧州特許公開第１２９５９１２（Ａ１）号に記載されている。
【０００６】
しかしながら、例えば、中古タイヤから製造されたゴム粒子、および鉱物粒子をポリマーマトリックス中に均一に分散するのは困難であると分かった。さらに、このような組成物は、高間隙空隙率を有する摩耗層の製造に充分でないことが分かった。これは、少なくとも部分的に次の理由によるものだと考えられる。道路建設において、摩耗層を提供するための組成物は、通常、支持層（路盤）の最上部に層として敷均して、この後、前記組成物から形成された層を締固め（ローリング）する。圧の影響下、一部分のゴム粒子は、マトリックスから粒子間の空隙中に追い出される。これらのゴム粒子は（その上）騒音低減に寄与しないので、これにより、騒音低減に対するゴムの寄与は低下する。さらに、開放型多孔質弾性路面においてしばしば起こる問題は、ゴム粒子の不均一な分散が原因の過剰な応力および変形である。これにより、ポリマーマトリックスは損傷し得る。さらに、選択されたバインダーに関連して、開放型多孔質弾性路面において起こる問題は、粘弾性クリープである。
【０００７】
良好な音響性能および良好な耐用年数を有する開放型多孔質弾性路面−当技術分野において、一般に、多孔質弾性路面［ＰＥＲＳ］と呼ばれる−を製造するために使用することができる手段を提供することは難しいがやりがいのあるものである。一方、高間隙空隙容量および高弾性は騒音低減に有利であり；一方、高間隙空隙容量および高弾性は概して耐用年数に対する悪影響を有する。特に、ＰＥＲＳ製造用の公知の組成物は、組成物の構成成分の不満足な適合性、組成物の適用中の問題または低強度の結果として、下位層との不満足な密着性、スカッフィング、引き裂きが原因でロバストネスの観点で不満足であると分かっている。
【発明の概要】
【発明が解決しようとする課題】
【０００８】
本発明の目的は、ＰＥＲＳ製造のための公知の材料の代替物、特に、上記欠点の１つ以上を克服または本明細書中以下に述べる利点の１つ以上を提供する代替物を提供することである。さらに詳細には、目的は、良好な音響特性および長期耐用年数を有する、または上記のような公知の舗装材と同様な耐用年数において改良された音響特性を有する舗装材を提供することである。
【０００９】
さらに目的は、床、具体的には、公共建築物、ショッピングセンター、レジャーセンター、スポーツセンター、カルチャーセンターなど、大人数の人々が頻繁に出入りする建物の床の製造のための公知の材料の代替物を提供することである。また、このような建物は、改良された音響性能、改良された機械的性能または水に濡れた場合に滑る危険性を低減した床から恩恵を受けるだろう。
【課題を解決するための手段】
【００１０】
本発明者らは、特定の方法で舗装材用に鉱物粒子および弾性ポリマーを提供することが有利であることに気付いた。
【００１１】
従って、本発明は、鉱物質コアおよび弾性ポリマーコーティングを含んでなる摩耗層のためのコーティングを施した鉱物粒子に関する。
【００１２】
さらに、本発明は、本発明に記載のコーティングを施した鉱物粒子およびコーティングを施した粒子を一緒に結合するためのバインダーを含んでなる摩耗層の製造用組成物に関する。
【００１３】
さらに、本発明は、本発明に記載のコーティングを施した粒子からなる、または本発明に記載の舗装材組成物から製造される摩耗層に関する。
【００１４】
さらに、本発明は、本発明に記載のコーティングを施した粒子からなる、または本発明に記載の舗装材組成物から製造される摩耗層を含んでなる多孔質弾性路面に関する。
【００１５】
さらに、本発明は、本発明に記載のコーティングを施した粒子を含んでなる層または本発明に記載の組成物を含んでなる層を、路盤の表面に適用し、粒子を結合することを含む、本発明に記載の摩耗層の製造方法に関する。
【００１６】
さらに、本発明は、本発明に記載のコーティングを施した粒子を含んでなる層または本発明に記載の組成物を含んでなる層を、路盤の表面に適用し、粒子を結合して該路盤上に多孔質弾性路面を形成することを含む、本発明に記載の多孔質弾性路面の製造方法に関する。
【００１７】
さらに、本発明は、交通騒音を低減するための、本発明に記載の粒子または本発明に記載の多孔質弾性路面の使用に関する。
【００１８】
本発明は、満足できる耐用年数および音響特性を有するＰＥＲＳ、特に、これらの見地の少なくとも１つにおいて改良されたＰＥＲＳを提供する方法を提供する。加えて、本発明に記載のＰＥＲＳは、その開放型多孔質の性質のため、有利な水はけ特性を有する。
【００１９】
コーティングを施した粒子は、ＰＥＲＳ以外の他の表面の製造における使用にも好適である。原理上、それらはいずれの基礎構造表面にも使用してよい。特に、コーティングを施した粒子を、建造物または庭などの屋外の舗装された領域の床の摩耗層用に使用してもよい。特に、該粒子を、公共建築物、ショッピングモール、スポーツセンター、レジャーセンター、展示会場等の群から選択される建築物の床の構造物のために使用してもよい。音響性能、機械的性能または多孔質の様な有利な特性は、このような摩耗層にとって興味ある。多孔質は濡れた場合に滑りやすい床の危険性を低減する。
【図面の簡単な説明】
【００２０】
【図１】本発明に従ったコーティングを施した粒子およびＰＥＲＳを模式的に示す。ＰＥＲＳは、路盤（４）上に摩耗層（３）を備える。コーティングを施した粒子は、鉱物質コア（１）および弾性ポリマーコーティング（２ａ）を含んでなる。コーティング層（２ａ）は、必要に応じて接着層である。摩耗層を製造するため、コーティングを施した粒子を、通常、コーティングを施した鉱物粒子（２ｃ）の外面にコーティングする弾性ポリマーバインダーと一緒に固める。層２ｃを、道路建設現場または工場（工場から、通常、２時間以内で、すなわち、シンダー層が完全に硬化する前に道路建設現場に輸送されるだろう）で適用することができる。
【図２】本発明に従った路盤上のＰＥＲＳの一部の写真を示す（上面図）。
【図３】本発明に従った路盤上のＰＥＲＳの一部の写真を示す（側面図）。
【図４】本発明に従ったコーティングを施した鉱物の製造、ＰＥＲＳの製造方法を模式的に示す。
【図５】一緒に固めたコーティングを施した鉱物粒子の概略構成詳細を模式的に示す。
【発明を実施するための形態】
【００２１】
本明細書で使用するとき、「または（ｏｒ）」は、特に規定されない限り、「および／または（ａｎｄ／ｏｒ）」を意味する。
【００２２】
本明細書で使用するとき、「１つ（ａ）」または「１つ（ａｎ）」は、特に規定されない限り、「少なくとも１つ（ａｔ  ｌｅａｓｔ  ｏｎｅ）」を意味する。
【００２３】
単数で「名詞」（例えば、化合物（ａ  ｃｏｍｐｏｕｎｄ）、添加物（ａｎ  ａｄｄｉｔｉｖｅ）、その他）を表す場合、特に規定されない限り、複数も含まれるものとする。
【００２４】
本明細書において、「実質的（に）」または「本質的（に）」という語は、規定されたものの全体的な特徴または機能を有することを示すために概して使用され、例えば、本質的に球状と言う場合、それは少なくとも球状物の全体的な印象を有することを意味する。定量可能な特徴を表す場合、これらの用語は、その特徴の最大の５０％より多い、特に少なくとも７５％、より特に少なくとも９０％、さらにより特に少なくとも９５％であることを示すために特に使用される。量（ａｍｏｕｎｔ）に関連する特徴を表す場合、特に規定されない限り、重量の単位としての量を意味する。
【００２５】
用語「約（ａｂｏｕｔ）」を使用する場合、これは、指定された値から１０％以下、より特に５％以下、より特に３％以下、より特に２％以下の偏差を特に表す。
【００２６】
大きさまたは径を表す場合、特に規定されない限り、スクエアメッシュを有するふるいを用いてふるいにかけることにより決定された大きさを意味する。
【００２７】
本発明の関連の中において、ポリマーコーティング、それぞれ、摩耗層または路面は、特に、その表面に直交する方向（すなわち、水平路面の場合垂直方向）に力、通常、自動車道の通常使用中に印加される力に匹敵する力（道路上の乗用車およびトラックにより印加される力）が印加された場合の弾性挙動を少なくとも示す弾性である。好ましくは、弾性コーティングまたは路面は、どの方向にも弾性挙動を示す。
【００２８】
明瞭かつ簡潔に説明するために、同じまたは別の実施形態の部分として特徴を本明細書において記載するが、本発明の範囲は記載された特徴の全てまたは部分の組合せを有する実施形態を包含し得ることは認識されるだろう。
【００２９】
鉱物という語は、概して、当技術分野において、地球の気候（通常、１００℃未満）において存在する温度条件下固体であり、道路などのインフラ要素の建設に使用するのに適切である無機鉱物に使用される。鉱物質コアは、通常、摩耗層製造用に公知の建設用骨材材料から選択される。適切な鉱物骨材粒子としては、堆積した石灰質岩の粒子、火成岩の粒子、変成岩の粒子および人工鉱物骨材であってもよい天然鉱物骨材が挙げられる。好ましい天然鉱物骨材は、石灰岩、ドロマイト、砂利、花崗岩、玄武岩、斑岩および珪岩鉱物である。鉱物質コアに適切な好ましい人工鉱物は、スラグ、特に製鋼スラグ、および耐火セラミック材料、特にアルミナである。セラミックは、好ましくは、セラミック球、特にアルミナ球の形態である。アルミナは、好ましくは、αアルミナである。セラミック球は、通常、窯焼成および焼結を用いて、冷間静水圧プレス成形および高温（例えば、約１４８０℃）により工業用アルミナおよび他の耐火原材料から製造される。適切なセラミック球は、例えば、高密度（３．６ｇ／ｃｍ３）、超高硬度（モース硬さスケール９）を有するアルミナ球を供給するＨｕａＭｉｎｇ  Ａｌｕｍｉｎａ（中国）から市販されている。
【００３０】
コーティングを施した鉱物粒子を、弾性ポリマーコーティングで少なくとも実質的にコーティングする。コーティングは、粒子に弾性を加える。発明者らは、コーティングが、一般に交通のハンマー効果と呼ばれる機械インピーダンスを特に改良することを見出した。機械インピーダンスは、交通騒音に対する重要な誘因のひとつである。機械インピーダンスの効果は、５ｃｍの厚さで５０ｃｍ×５０ｃｍの四角形コンクリートタイル上にＰＥＲＳ（またはインフラ要素の他の表面）を準備し、１００〜８００Ｈｚの衝撃周波数で５．５ｋｇハンマーを用いて２０℃においてインピーダンスを測定することにより実際に試験する。あるいは、１２５〜４０００Ｈｚの範囲の周波数での測定のため、機械撹拌機を用いた方法を使用することができる。
【００３１】
粒子の鉱物質コアが、プラス効果を有するために完全に被覆する必要がないことは予期されるが、より高い被覆の程度はより効果的であると概して考えられ、従って、コアはエラストマーコーティングで完全に被覆されていることが好ましい。
【００３２】
当業者により理解されるように、弾性ポリマーコーティングは、粒子を適用する地域において概して直面する低温、特にこのような温度より低い少なくとも５℃より低いガラス転移温度を有することが好ましい。従って、好ましいガラス転移温度は、本発明を使用する気候に依存する。好ましくは、弾性ポリマーコーティングは、−２０℃より低温、特に−３０℃より低温、より特に−４０℃より低温のガラス転移温度を有する。
【００３３】
弾性ポリマーコーティングは、６０〜８０ショアＡ、好ましくは約７０ショアＡの範囲の硬さを通常有する。ショア硬さを、ＡＳＴＭ  Ｄ２２４０に基づいて決定することができる。
【００３４】
好ましくは、弾性ポリマーコーティングは、ポリ（スチレン−ブタジエン−スチレン）［ＳＢＳ］などのスチレンとブタジエンとの共重合体［ＳＢ］；天然ゴム；エチレン−酢酸ビニル［ＥＶＡ］およびマレイン酸無水物をグラフトしたＥＶＡ［ＭＡ−ＥＶＡ］などのアルキレン−カルボン酸ビニル重合体；粉砕タイヤゴム［ＧＴＲ］；ならびにその組合せの群から選択されるエラストマーの微粒子を含んでなる。良好な結果が、特に、ＧＴＲ微粒子を用いて得られた。都合良い技術的特徴は別として、入手が容易であり、この廃棄物に有用な目的を付与するので、ＧＴＲは有利である。ＧＴＲ微粒子を、例えば、極低温粉砕による市販のＧＴＲから得ることができる。
【００３５】
エラストマー微粒子は、１つ以上のフィラー、例えば、真実またはシリカなどのゴム製造の技術分野で概して公知の１つ以上の添加物を含んでもよい。
【００３６】
エラストマー微粒子は、鉱物質コア間の付加的バリアの役目をさらに果たす。すなわち：エラストマー微粒子は、鉱物質コアが互いに接触するのを防止することにより、騒音低減に寄与する。エラストマー微粒子は、耐衝撃性改質剤としても作用し、コーティング層の靱性および機械的強度を向上させる。
【００３７】
微粒子を、エラストマーを架橋した後、上記大きさの範囲の径を有する微粒子を得るために、該架橋エラストマーを粉砕してふるいにかけることにより製造することができる。
【００３８】
特定のエラストマーに適切ないずれもの架橋技術を用いて、エラストマーを架橋することができる。例えば、従来の硫黄硬化技術により、ＳＢを硬化することができる。ＥＶＡおよびＭＡ−ＥＶＡを、過酸化物で処理することにより架橋することができる。この目的のための適切な過酸化物の例は、２，５−ジメチル−２，５−ジ（ｔｅｒｔ−ブチルペルオキシ）ヘキサン、１−ジ（ｔｅｒｔ−ブチルペルオキシ）−３，３，５−トリメチルシクロヘキサン、４，４−ジ（ｔｅｒｔ−ブチルペルオキシ）吉草酸ブチル、ジ（ｔｅｒｔ−ブチルペルオキシイソプロピル）ベンゼン、およびジクミルペルオキシドである。
【００３９】
機械的特性の寄与に加えて、エラストマーの微粒子は、周囲温度において粘着の少ないまたは粘着のないコーティングを施した鉱物粒子を得るのに寄与するので、コーティングを施した鉱物粒子の処理中の利点があることを見出した。従って、エラストマー微粒子の存在は、ＰＥＲＳまたは別のインフラ要素（の摩耗層）の形成における鉱物粒子の使用前に、望ましい流動特性を有するコーティングした鉱物粒子を提供するのに有利である。
【００４０】
原理的に、例えば、Seeds Handbook Processing and Storage, B.W. Desai ISBN 082470042から、それ自体公知であるコーティング技術を用いて、コーティング方法を適用してもよい。特にドラムコーティングが適切である。
【００４１】
実施形態では、鉱物粒子表面を、コーティング形成用モノマーまたはプレポリマーを含んでなる重合性組成物と一緒に準備し、この後、組成物を重合してコーティングを形成する。
【００４２】
特に、鉱物粒子を、第一ポリマー、好ましくはエラストマー、特に架橋エラストマーの微粒子、および第二硬化性ポリマーもしくは硬化重合性組成物でコーティングし、この後、両者の分散液を硬化することにより、コーティングを形成する。代替の実施形態では、第一ポリマー微粒子を含まない前記硬化性ポリマーまたは硬化重合性組成物で、鉱物粒子をコーティングする。
【００４３】
本明細書で使用するとき、微粒子は、（電子）顕微鏡により決定できる、５００μｍより小さい、特に１〜３００μｍ、より特に４０〜１５０μｍの「包絡円」径を有する粒子である。
【００４４】
従って、有利な実施形態では、コーティングを施した鉱物粒子は、第一ポリマーの微粒子、好ましくはエラストマー粒子、より好ましくは架橋エラストマー粒子、特に第二ポリマーマトリックス中のＧＴＲを含んでなる弾性ポリマーコーティングを有する。従って、微粒子および第二ポリマーマトリックスは、複合材料を形成する。ＧＴＲの代替として、例えば、架橋したＭＡ−ＥＶＡを使用してもよい。
【００４５】
第二ポリマーを、第一ポリマー微粒子（満足できる分散性および接着性）および鉱物骨材材料と混合可能であるように通常選択する。必要に応じて、接着層（２ａ）、例えば、エポキシ層を、鉱物骨材（１）表面上に備えて弾性ポリマーコーティング（２ｂ）との結合を改良する（図１参照）。
【００４６】
好ましい実施形態では、前記第二ポリマーはポリウレタンである。ポリウレタンは、反応ポリマーと呼ばれる化合物分類に属する。ポリウレタンは、良好な弾性特性を示し、鉱物骨材と非常によく結合する結果、鉱物骨材が複合材料から移動する傾向にある。ポリウレタンは、ホモ重合体でも共重合体でもよい。ポリウレタンエラストマーの特性を、分枝鎖構造ならびに硬質（ジイソシアネート）および軟質（ポリオール）セグメントの含有率の選択により目的に合わせて調整する。
【００４７】
ポリウレタンの製造は周知である。触媒の存在下または紫外線で活性化することにより、分子当たり２つ以上のイソシアネート基を含有するイソシアネート（Ｒ−（Ｎ＝Ｃ＝Ｏ）ｎ≧２）を、分子当たり平均２つ以上のヒドロキシ基を含有するポリオール（Ｒ’−（ＯＨ）ｎ≧２）と反応させることによりポリウレタンを製造する。
【００４８】
ポリオールが寄与する長く柔軟なセグメントは、軟質な弾性ポリマーを生じさせる。架橋量が多いことにより強靱または剛性ポリマーを得る。長鎖および低架橋は、非常に伸縮性のあるポリマーが結果としてでき；たくさんの架橋を有する短鎖は硬質ポリマーを生じさせるが、長鎖および中程度の架橋は発泡用に有用なポリマーが結果としてできる。
【００４９】
適切なイソシアネートとしては、ジフェニルメタンジイソシアネート（ＭＤＩ）およびトルエンジイソシアネート（ＴＤＩ）などの芳香族イソシアネート、ならびに１，６−ヘキサメチレンジイソシアネート（ＨＤＩ）、イソホロンジイソシアネート（ＩＰＤＩ）および４，４’−ジイソシアナトジシクロヘキシルメタン（水素化ＭＤＩ）などの脂肪族イソシアネートが挙げられる。２つ、３つ、４つ、またはそれより多いイソシアネート基を有する分子の混合物であるジフェニルメタンジイソシアネートポリマーなどの分子当たり２つより多いイソシアネート基を有するイソシアネートを使用することも可能である。
【００５０】
連鎖延長剤（官能価＝２）および架橋剤（官能価＝３以上）は、通常、ポリウレタンの高分子形態を修飾するために使用することができるヒドロキシルまたはアミン末端化合物である。これらの物質のエラストマー特性をポリマーの硬質および軟質共重合体セグメントの相分離から誘導する結果、ウレタン硬質セグメントドメインがアモルファスポリエーテル（またはポリエステル）軟質セグメントドメイン間を架橋する役割を果たす。比較的高分子量のポリオールから形成される軟質セグメントは可動性であり、コイル状形態で通常存在するが、イソシアネートから生成される硬質セグメントおよび連鎖延長剤は硬く、動かない。硬質セグメントが軟質セグメントと共有結合しているので、それらはポリマー鎖の塑性流動を抑制し、従って、エラストマーの弾性を付与する。機械的変形時、軟質セグメントの部分の巻きをほどくことにより応力を加え、硬質セグメントは応力方向に配向する。硬質セグメントのこの再配向および結果として生じる強力な水素結合は、高引張強さ、伸び、および引裂強さの値に寄与する。連鎖延長剤の選択は、曲げ特性、熱特性、および耐薬特性も決定する。最も重要な連鎖延長剤は、エチレングリコール、１，４−ブタンジオール（１，４−ＢＤＯまたはＢＤＯ）、１，６−ヘキサンジオール、シクロヘキサンジメタノールおよびヒドロキノンビス（２−ヒドロキシエチル）エーテル（ＨＱＥＥ）である。これらのグリコールの全ては、十分に分相しているポリウレタンを生成し、構造の明確な硬質セグメントドメインを生成し、溶融加工可能である。ジエチルトルエンジアミンは、ポリウレタンエラストマー処方物に特に好適である。
【００５１】
連鎖延長剤の具体例としては、エチレングリコール、ジエチレングリコール、トリエチレングリコール、テトラエチレングリコール、プロピレングリコール、ジプロピレングリコール、トリプロピレングリコール、１，３−プロパンジオール、１，３−ブタンジオール、１，４−ブタンジオール、ネオペンチルグリコール、１，６−ヘキサンジオール、１，４−シクロヘキサンジメタノール、ＨＱＥＥ、エタノールアミン、ジエタノールアミン、メチルジエタノールアミン、フェニルジエタノールアミン、ジエチルトルエンジアミン、ジメチルチオトルエンジアミンが挙げられる。
【００５２】
架橋剤の具体例としては、グリセロール、トリメチロールプロパン、１，２，６−ヘキサントリオール、トリエタノールアミン、ペンタエリスリトール、Ｎ，Ｎ，Ｎ’，Ｎ’−テトラキス（２−ヒドロキシプロピル）エチレンジアミンが挙げられる。
【００５３】
ポリオールの製造は周知である。適切なポリオールとしては、ポリエーテルポリオールおよびポリエステルポリオールが挙げられる。通常、酸化エチレン、酸化プロピレンまたは酸化ブチレンなどの１つ以上の酸化アルキレンの重合により、ポリエーテルポリオールを製造する。酸化エチレンおよび酸化プロピレンを適切なポリオール前駆体と共重合することにより、よく利用されるポリオールを得る。ポリエステルポリオールをポリエステル重合体と同様に製造する。剛性ポリウレタンを製造するために使用するポリオールは比較的短鎖であるが、柔軟なポリウレタンを製造するために使用するポリオールは比較的大きい鎖長を有する。
【００５４】
ポリウレタン製造の重合反応を、概して、触媒により触媒し、または紫外線により促進する。
【００５５】
ポリウレタンの製造で使用する典型的触媒を、アミン化合物および金属錯体などの金属系触媒の群から選択する。従来のアミン触媒は、トリエチレンジアミン（ＴＥＤＡ、１，４−ジアザビシクロ［２．２．２］オクタンまたはＤＡＢＣＯ）などの第三級アミン、ジメチルシクロヘキシルアミン（ＤＭＣＨＡ）、およびジメチルエタノールアミン（ＤＭＥＡ）である。第三級アミン触媒を、ウレタン（ポリオール＋イソシアネート、またはゲル）反応、尿素（水＋イソシアネート、またはブロー）反応、またはイソシアネート三量体化反応（例えば、酢酸カリウムを用いてイソシアヌレート環構造を生成する）を誘導するかどうかに基づいて選択する。ポリマーマトリックスに反応するヒドロキシル基を含有する第二級アミンまたは第二級アミンも、触媒として使用することにより、ポリマーから得られ得るアミン量を低減することができる。
【００５６】
ポリウレタン製造において触媒として使用するための好ましい金属錯体は、スズ錯体、特にジブチルスズジラウレート、およびビスマス錯体、特にオクタン酸ビスマスである。
【００５７】
必要に応じて、界面活性剤を使用してポリウレタン重合体の特徴を改質する。その例としては、ポリジメチルシロキサン−ポリオキシアルキレンブロック共重合体、シリコーンオイルおよびノニルフェノールルエトキシレートが挙げられる。界面活性剤を、例えば、脱泡剤として、消泡剤として、湿潤剤としてまたは表面欠陥を回避するために使用してもよい。
【００５８】
エポキシビチューメン（歴青）は、コーティングを施した粒子を埋め込むマトリックス用の別の好ましい第二ポリマーである。
【００５９】
前記第二ポリマー（マトリックスポリマー）に対する第一ポリマー（エラストマー微粒子）の重量／重量比は、好ましくは１：２〜５：１、より好ましくは０．７５：１〜４：１、特に１：１〜２：１、より特に約１．２５：１である。
【００６０】
ポリウレタンなどの第二ポリマーおよび微粒子に加えて、前記弾性ポリマーコーティングは、鉱物粒子との接着性を改良し得るアミノプロピルシランを含有してもよい。コーティング層の機械強度を改良するために、繊維、例えば、アラミド繊維、ポリエステル繊維、またはレーヨン繊維も含んでもよい。このような繊維は、好ましくは約８ｍｍ以下、より好ましくは１〜６ｍｍ、特に３〜４ｍｍの大きさを有する。前記繊維の大きさは、最長包絡円を用いて顕微鏡により決定する大きさである。
【００６１】
微粒子は、微粒子と第二ポリマーの総重量に対して、好ましくは２５〜７５重量％、より好ましくは３５〜７０重量％、最も好ましくは４５〜６５重量％の重量分率で第二ポリマーのマトリックス中に存在する。微粒子を、通常、マトリックス中に本質的に完全に埋め込む。従って、コーティング外面は、概して、外面から実質的に突出する微粒子を少なくとも実質的に含まない。従って、有利に、微粒子は、コーティングの表面粗さを有意に変更しない。その観点において、好ましくは９０〜１００体積％の微粒子は、エラストマーコーティング層の厚さの半分未満、より好ましくはエラストマーコーティング層の厚さの３分の１未満、特にエラストマーコーティング層の厚さの４分の１未満である径を有する。
【００６２】
微粒子が突出する実施形態では、突出の程度は、通常、微粒子径の５０％未満、特に微粒子の２０％未満である。
【００６３】
鉱物粒子に対する弾性ポリマーコーティングの重量／重量比は、通常、２５：７５〜５５：４５の範囲、好ましくは３０：７０〜５０：５０の範囲、特に３５：６５〜４５：５５の範囲である。大ざっぱに言えば、鉱物骨材の密度が高いほど、コーティングで被覆する特定の程度およびコーティング厚さを得るために必要であるコーティングの重量分率は低い。特に製鋼スラグのため、鉱物粒子に対する弾性ポリマーコーティングの重量／重量比は、通常、１０：９０〜４０：６０の範囲、好ましくは１５：８５〜３５：６５の範囲、特に２０：８０〜３０：７０の範囲である。
【００６４】
総重量に関して、粒子の鉱物含有率は、粒子の総重量に対して６０〜９０重量％、好ましくは６５〜８５重量％、特に粒子の総重量に対して７０〜８０重量％である。
【００６５】
粒子の弾性ポリマーコーティング含有率は、通常、粒子の総重量に対して５〜５０重量％、好ましくは１０〜４５重量％、より好ましくは１０〜４０重量％、特に１５〜３５重量％、より特に粒子の総重量に対して２０〜３０重量％である。粒子の重量バランスは、たとえあったとしても、１つ以上の必要に応じた層、特に、コアとの接着層または接着エラストマーコーティングから選択される１つ以上の層、コーティングを施した鉱物粒子を互いに結合するための結合剤を含む層およびシーリング層を形成する成分などの１つ以上の必要に応じた成分から形成する。
【００６６】
エラストマーコーティング層は、通常、１ｍｍ未満、特に１０〜７００μｍ、より特に８０〜５００μｍの厚さを有する。
【００６７】
実施形態では、エラストマーコーティング層を、例えば上記のような鉱物粒子の表面に直接結合する。
【００６８】
特定の実施形態では、中間接着層（図１中の層（２ａ））は、コアおよび弾性ポリマーコーティング間に存在する。コア材料および弾性ポリマー−特に第二ポリマーマトリックス−に依存して、適切な接着材料を公知の接着剤および本明細書に開示の情報に基づいて選択してもよい。特に、コアおよびエラストマー間の接着層のための好ましい接着材料は、シラン基またはアミンカップリング剤基と接着するエポキシである。
【００６９】
エポキシ樹脂は周知である。有利な実施形態では、ビスフェノールＡエポキシ樹脂、ビスフェノールＦエポキシ樹脂、ノボラックエポキシ樹脂、脂肪族エポキシ樹脂およびグリシジルアミンエポキシ樹脂からなる群から、エポキシ樹脂を選択する。
【００７０】
脂肪族エポキシ樹脂は、通常、脂肪族アルコールまたはポリオールのグリシジル化により生成する。得られた樹脂は、単官能性（例えば、ドデカノールグリシジルエーテル）、二官能性（ブタンジオールグリシジルエーテル）、またはより高い官能性（例えば、トリメチロールプロパントリグリシジルエーテル）であってもよい。脂肪族エポキシ樹脂を、通常、特に、他のエポキシ樹脂の粘度を改質（低減）するために、別のエポキシ樹脂と併用する。脂肪族エポキシ樹脂の部分集合を、分子内に１つ以上の環式脂肪族環（例えば、３，４−エポキシシクロヘキシルメチル−３，４−エポキシシクロヘキサンカルボキシレート）を含有する環式脂肪族エポキシ樹脂により生成する。これらは、非環式脂肪族エポキシ樹脂より有意に高い耐熱性を示す。
【００７１】
芳香族アミンをエピクロロヒドリンと反応する場合、グリシジルアミンエポキシ樹脂を生成する。具体例としては、トリグリシジル−ｐ−アミノフェノール（官能価３）およびＮ，Ｎ，Ｎ，Ｎ−テトラグリシジル−４，４−メチレンビスベンジルアミン（官能価４）が挙げられる。
【００７２】
強力な機械的、化学的および熱耐性特性のため、直鎖エポキシ樹脂を硬化して三次元架橋熱硬化構造を生成することができる。エポキシをそれ自体と反応（ホモ重合）または多官能性硬化剤（curatives）または硬化剤（hardener）との共重合体を生成することにより硬化を達成してもよい。原理的に、反応性水素を含むいずれの分子もエポキシ樹脂のエポキシド基と反応し得る。エポキシ樹脂のための硬化剤の共通分類としては、アミン類、酸類、酸無水物類、フェノール類、アルコール類およびチオール類が挙げられる。エポキシ硬化反応を、少量の加速剤の添加により加速してもよい。第三級アミン類、カルボン酸類およびアルコール類（特にフェノール類）は、効果的な加速剤である。
【００７３】
摩耗層を製造する場合、特にＰＥＲＳを製造する場合、コーティングを施した粒子を、通常、結合工程に付す。これのために、通常、バインダーを使用する。特定の実施形態で、バインダーは、コーティングを施した鉱物粒子と良好な親和性を有する。存在する場合、バインダーは、好ましくは、バインダーを含んでなる結合層（図１中の層（２ｃ））中に存在する。バインダー層は、弾性ポリマーコーティングよりコアからより離れている。鉱物骨材およびゴムを基材とした摩耗層組成物のための公知の結合剤から、バインダーを選択してもよい。概して、これらは、コーティングを施した粒子に十分に接着するバインダーから選択する。従って、特に、粒子のコーティング用に使用したポリマーと同じポリマー分類であるバインダーを使用してもよい。適切なバインダーとしては、ビチューメン系バインダーおよびポリウレタン系バインダーが挙げられる。好ましいビチューメン系バインダーは、エポキシ−ビチューメンである。ポリウレタンを、それ自体またはポリウレタン−ビチューメンバインダーなどの別のバインダーと併用して有利に適用してもよい。ポリウレタン−ビチューメンは、コーティングを施した粒子を結合するために特に好ましいバインダーである。
【００７４】
有利な実施形態では、バインダーの結合特性を改質するための添加剤をさらに含んでなる組成物中に、バインダーは存在する。特に、接着促進剤が存在してもよい。このような薬剤は概して当技術分野において公知である。
【００７５】
接着層（２ａ）および結合層（２ｃ）は、系の強度；特に機械的摩擦、天候条件（例えば、凍結、雨、湿気）の結果としての層間剥離に対するその耐性の改良に有用であり得る。層間剥離に耐性を有するために、鉱物粒子およびコーティング層間の界面は非常に強力でなければならない。接着層および結合層は、この相互作用を改良することができる。
【００７６】
１つ以上の添加剤を使用して、コーティングを施した粒子内の２つの材料相または特に本発明に従ったＰＥＲＳのための摩耗層間の界面を改良（特に接着性）することも可能である。これらの界面を、図５中に模式的に示す。
【００７７】
鉱物粒子（１）および接着層（２ａ）または（層２ａが存在しない場合）鉱物粒子（１）および弾性コーティング（２ｂ）間の界面における接着性を、シランカップリング剤などのカップリング剤により改良することができる。特に鉱物およびポリウレタンまたはエポキシ系層間の界面のため、好ましいシランカップリング剤は、アミノ−アルキル（トリアルコキシ）シランなどのアミノシランおよびメルカプト−アルキル（トリアルコキシ）シランなどのメルカプトシランである（上記も参照）。特に、３−アミノプロピル（トリメトキシ）シラン；３−メルカプトプロピル（トリメトキシ）シラン、３−アミノプロピル（トリエトキシ）シラン；および３−メルカプトプロピル（トリエトキシ）シランが好ましい。
【００７８】
接着層（２ａ）および弾性コーティング（２ｂ）間の界面における接着性の改良のため、特に、ビスポリアミン、トリスポリアミン；ビスポリアルコール、トリスポリアルコール、ポリチオールおよびポリイソシアネートからなる群から選択される薬剤を使用してもよい。
【００７９】
エラストマー微粒子（ＥＰ）および弾性コーティング（２ｂ）間の界面における接着性の改良のため、特に、ビスポリアミン、トリスポリアミン；ビスポリアルコール、トリスポリアルコール、ポリチオールおよびポリイソシアネートからなる群から選択される薬剤を使用してもよい。
【００８０】
バインダー（２ｃ）および弾性コーティング（２ｂ）間の界面における接着性の改良のため、特に、ビスポリアミン、トリスポリアミン；ビスポリアルコール、トリスポリアルコール、ポリチオールおよびポリイソシアネートからなる群から選択される薬剤を使用してもよい。
【００８１】
添加カップリング剤の代替として、またはそれに加えて、２つのポリマー相の界面における相互作用を改良するため、界面における１つの相の残留官能基が、界面において他の相の残留官能基と反応することができるように、両相において過剰な１つの化合物を提供することができる。共通の一般知識と組み合わせて本明細書中に開示した情報に基づいて、どちらの成分を過剰に使用するかを如何に選択するか、当業者であれば分かるだろう。例えば、エポキシ樹脂およびポリウレタン系において、残留官能基は、他の系の架橋剤または樹脂と反応することができる。このように、系間の特性の段階的変化を得ることができる。
【００８２】
特に、本発明に従ったＰＥＲＳの有利な音響性能のため、概して、コーティングを施した鉱物粒子は、１０ｍｍ以下のスクエアメッシュを有するふるいを用いてふるいにかけることにより決定した大きさを有する。通常、コーティングを施した鉱物粒子の大きさは、少なくとも１ｍｍである。好ましくは、コーティングを施した鉱物粒子の大きさは、３〜９ｍｍの範囲であり、特に４〜７ｍｍの範囲である。
【００８３】
特に、望ましい開放型多孔質特性を有するＰＥＲＳのための摩耗層を敷設するのに適切な粒子を提供するために、本発明の複数のコーティングを施した鉱物粒子は、通常、ランダム最密充填（ＲＣＰ）で一緒に充填した場合、２０％より大きい、好ましくは２２〜３５％、特に２４〜３２％の間隙空隙率を有する。容器を粒子でランダムに充填してから、物体がさらに圧縮しなくなるまで容器を振盪または軽くたたくことにより、間隙空隙率をルーチン的に決定することができ、この点で充填状態はＲＣＰである。それから、間隙容積を満たすために必要な流体体積を決定して、それを粒子で満たされた容器体積により割ることにより、間隙容積率を決定することができる。
【００８４】
当業者は、共通の一般知識、本明細書に開示した情報、本明細書で引用した従来技術に開示された情報および必要に応じて限定された量のルーチン試験に基づいて、所望の間隙空隙率を有する複数の粒子を準備することができるだろう。比較的高間隙空隙率を有する複数の粒子を準備する１つ方法は、比較的均一な粒子径分布を有する粒子を準備することである。
【００８５】
好ましくは、９０〜１００％の体積、より好ましくは９５〜１００％、特に９９〜１００％の体積の粒子を、１〜１０ｍｍの範囲の大きさを有する粒子により形成する。
【００８６】
好ましくは、８０〜１００％の体積、より好ましくは９０〜１００％、特に９８〜１００％の体積の粒子を、３〜９ｍｍの範囲の大きさを有する粒子により形成する。
【００８７】
好ましくは、７０〜１００％の体積、より好ましくは８０〜１００％、特に９０〜１００％、より特に９５〜１００％の体積の粒子を、４〜７ｍｍの範囲の大きさを有する粒子により形成する。
【００８８】
コーティングを施した粒子の形状も、間隙空隙率に対して影響を及ぼし得る。特に、コアが押しつぶした天然または人工鉱物から製造されているコーティングを施した粒子は有利である。押しつぶしは概して、良好な間隙空隙容積に寄与する不規則な形状を有する複数の粒子を生じさせる。
【００８９】
さらに、本発明は、本発明に従ったコーティングを施した鉱物粒子およびインフラ要素、好ましくはＰＥＲＳの建設用途の１つ以上の他の構成要素を含んでなる摩耗層を製造するための組成物に関する。摩耗層に適切なさらなる構成要素は、当技術分野において公知である。このような構成要素は、特に、骨材粒子用バインダー、結合調整剤および顔料の群から選択され得る。
【００９０】
好ましい実施形態では、摩耗層の製造用組成物は、本明細書中他の場所で記載のバインダーであってもよい別のバインダー（コーティングを施した粒子の部分を形成しない）を含んでなる。ポリウレタン−ビチューメンは、組成物中好ましいバインダーである。好ましくは、バインダーは、本明細書中他の場所で記載の１つ以上の結合調整剤と組み合わして存在する。存在する場合、コーティングを施した鉱物粒子に対するバインダー（コーティングを施した鉱物粒子の部分を形成する結合剤から分離）の重量／重量比は、好ましくは５：９５〜１５：８５である。
【００９１】
本発明に従ったインフラ要素のＰＥＲＳまたは他の表面は、通常、本発明に従ったコーティングを施した粒子からなるまたは本発明に従った組成物で製造された開放型多孔質弾性層を含んでなる。
【００９２】
良好な音響性能のため、別のインフラ要素のＰＥＲＳまたは表面は、通常、１０ｍｍより大きい平均厚さを有する。厚さは、通常、約４ｃｍ以下である。４ｃｍの厚さより大きいと、騒音低減へのさらなる寄与は、通常、たとえあったとしても、比較的小さくなる。好ましくは、厚さは、１〜３ｃｍの範囲、特に１〜２ｃｍの範囲である。良好な音響性能のため、平均して、摩耗層の厚さは、通常、コーティングを施した粒子の少なくとも１．５倍の大きさであり、好ましくはコーティングを施した粒子の少なくとも２．０倍の大きさ、特に、コーティングを施した粒子の少なくとも２．５〜４倍の大きさである。
【００９３】
インフラ要素の表面、特にＰＥＲＳは、通常、２０％より大きい、好ましくは２２〜３５％、特に２４〜３２％、例えば、約２８％の間隙空隙率を有する。通常、ＰＥＲＳは：
−５０〜８０重量％、好ましくは６０〜７５重量％の鉱物、
−２０〜４０重量％、好ましくは２５〜３５重量％の有機ポリマー（弾性ポリマーコーティング材料（エラストマー微粒子およびマトリックスポリマー）、バインダー）、
−０〜１５重量％、好ましくは０．１〜５重量％の他の成分
を含んでなる。
【００９４】
有利な実施形態では、ＰＥＲＳなどの本発明に従ったコーティングを施した粒子を用いて製造した表面は、別に本質的に同じ組成物を有するコーティングを施していない鉱物骨材粒子を用いて製造した比較可能な表面と比較して、改良された機械インピーダンスを有する。
【００９５】
有利に、本発明に従った路面は、それぞれ１１５および８５ｋｍ／時で移動している８５％の軽車両、および１５％の重車両のトラフィックミックス（いわゆるＩｎｎｏｖａｔｉｅｐｒｏｇｒａｍｍａ  ｇｅｌｕｉｄ（http://www.innovatieprogrammageluid.nl/）からのＩＰＧミックス）に基づいて、参照路面（ＩＳＯ  １０８４４  ０／８）と比較して、少なくとも約１０ｄＢ騒音低減を示す。騒音低減は、ＡＯＴ（音響最適化ツール、http://www.speron.net/index.html）を用いて決定可能である。
【００９６】
必要に応じて、多孔質弾性路面などの本発明に従ったコーティングを施した粒子を用いて製造された表面の外面（上側の面）上に、さらなる材料を準備して、表面に対する滑り抵抗を改良する。このため、鉱物骨材、例えば、砂または人工骨材などの従来の最上部層材料を使用することができる。この最上部層用粒子は、通常、鉱物質コアよりずっと小さい。繊維材料、特に、アラミド繊維などの有機ポリマー繊維を使用して、滑り抵抗を改良することも可能である。
【００９７】
コーティングを施した粒子を、道路の多孔質弾性面を敷設するために好適に使用する。音響性能の改良の観点で、特に、自動車道は本発明から恩恵を受けると考えられる。
【００９８】
他のインフラ要素を、本発明のコーティングを施した粒子または組成物を用いて充分に提供することができる。特定の実施形態では、摩耗層を、駐車場、造船所および空港滑走路の摩耗層の群から選択する。さらに、特に、粒子は、ショッピングモール、スポーツセンター、展示会場、文化センター、レジャーセンター、公共建築物などの建築物の床など、床を提供するのに有用である。さらに、特に、粒子は、駐車場、庭、舗装されたスポーツコート、運動場などの屋外の舗装された場所を提供するのに有用である。
【００９９】
上記のように、本発明は、多孔質弾性面、特に、多孔質弾性路面を有する道路の摩耗層の敷設方法にさらに関する。
【０１００】
摩耗層は、車道、飛行場、造船所建築物、（他の）舗装された場所の上層または床の上層である。摩耗層を、通常、路床上に基礎を置く補助基層上に通常配置される路盤上に配置する。
【０１０１】
摩耗層を敷設するためのコーティングを施した粒子または組成物を、公知の技術に基づいて、敷均しにより適用することができ、これにより、粒子／組成物の表層を形成する。
【０１０２】
それから、適用した層を、通常、特に、これも周知の技術であるローリングにより締固めに付す。
【０１０３】
一旦、粒子を支持層上に適切に分配すれば、結合を行う。
【０１０４】
ここで、本発明を次の実施例により例証する。
【実施例】
【０１０５】
実施例１：エラストマーポリマー粒子（ＥＰ）のためのＥＶＡの製造。
２２５重量部のＥＶＡ（Ｅｓｃｏｒｅｎｅ  ｕｌｔｒａ  ＵＬ００３２８、Ｅｘｘｏｎ  Ｍｏｂｉｌｅ）、７５重量部のエチレンアクリレート系三元重合体（Ｌｏｔａｄｅｒ  Ｅ−ＥＡ−ＭＡＨ  ４７００、Ａｒｋｅｍａ）および９重量部の過酸化物系硬化剤（Ｐｅｒｋａｄｏｘ  １４−４０Ｂ−ｐｄ、ＡｋｚｏＮｏｂｅｌ）の混合物を製造するためにＡｇｉｌａ２本ロールミル（７０／７０℃）を使用した。Ａｌｐｈａ  Ｔｅｃｈｎｏｌｏｇｉｅｓ  ＭＤＲ２０００Ｅレオメーターで、１８０℃において硬化挙動を測定した。５ｍｍ厚の金型内で１８０℃、２５分間、シートを圧縮成形した。極低温粉砕により造粒した（０．５ｍｍ未満の粒径に）。
【０１０６】
実施例２：ＧＴＲエラストマーポリマー粒子（ＥＰ）の製造。
市販のＧＴＲを購入し、極低温粉砕に付して、ＧＴＲ微粒子を得た。
【０１０７】
実施例３：本発明に従ったコーティングを施した鉱物粒子およびＰＥＲＳの製造方法。
図４は、本発明に従ったＰＥＲＳの製造方法（１２）と組み合わせた本発明に従ったコーティングを施した鉱物粒子の現場から離れた製造方法（１１）を模式的に図示する。道路建設現場においてコーティングを施した鉱物粒子の製造およびＰＥＲＳ（２０）の製造方法を組み合わせることも可能である。
【０１０８】
粒子が熱風と接触するドラム乾燥機（１３）内でコーティングを施していない鉱物粒子を乾燥することにより、コーティングを施した鉱物粒子（ＭＰ）の（事前）製造を行う。冷却前に、接着促進剤（ＡＰ）を添加するのが好ましく、鉱物粒子の表面に接着して（図１の「１」）、接着層を形成する（図１の「２ａ」）。コーティングユニット（１４）、通常、バッチ式コーティングユニットでは、ポリウレタン（ＰＵ）または他のマトリックスポリマー（第二ポリマー）およびエラストマー微粒子（ＥＰ）を投入して、個々の鉱物粒子の周りに弾性コーティング（図１の「２ｂ」）を形成する。硬化ドラム（１５）内での硬化後、コーティングを施した鉱物粒子（ＣＭＰ）を、大量貯蔵（２１）で貯蔵し、ここから、バルクトラック（造粒体運搬車）（１６）に積むことができる。バルクトラック配送（１６’）により、コーティングを施した鉱物粒子（ＣＭＰ）を作業現場の仕上げユニットに輸送する。仕上げユニットは、コーティングを施した粒子を一緒に結合してＰＥＲＳを形成するための、コーティングを施した鉱物粒子用投入および貯蔵ユニットならびに弾性バインダー（ＥＢ；図１の「２ｃ」）用投入および貯蔵ユニットを備える自走式ユニット（２２）である。両方をミキサー（１７）内に投入して、仕上げスクリード（１９）の前の敷均しコンベヤ（１９）により敷均す。スクリードは、締固めおよび仕上げスクリードを備える。
【０１０９】
実施例４：ＰＥＲＳの試験。
本発明に従ったＰＥＲＳの性能を他の摩耗層と比較するため、様々な試験を利用できる。特に、公知の路面と比較した改良し得る対象の１つ以上の特性は：
・音響性能、
・滑り抵抗、
・ラベリングに対する耐性、
・下位層への接着性
である。これらの特徴に取り組むために、以下のような実験室試験をＰＥＲＳサンプルについて行うことができる。
・機械的刺激（振盪機）を用いた衝撃周波数測定による機械インピーダンス、 
・インピーダンス管法による吸音、
・Ｍｕｅｌｌｅｒ−ＢＢＭ測定方法による通気抵抗、
・レーザー表面形状測定装置を用いた表面性状測定、
・Ａａｃｈｅｎｅｒラベリング試験機（ＡＲＴｅ）によるラベリング試験、
・界面試験装置（ＳＲ−ＩＴＤ）を用いた滑り抵抗、
・水分誘導感度試験機（ＭＩＳＴ）による間隙圧発生、
・凍結／解凍試験、
・接着強度試験（ＰＡＴＴＩ）。
ＰＥＲＳ路面に対して現場試験を行うことができる。
・例えば、Ｃｌｏｓｅ−Ｐｒｏｘｉｍｉｔｙ（ＣＰＸ）法およびＳａｔｉｓｔｉｃａｌ  Ｐａｓｓ  Ｂｙ（ＳＰＢ）法による騒音低減、
・例えば、グリップテスターによる滑り抵抗（摩擦）。
【図１】
2018529038.tif 000003
【図２】
2018529038.tif 000004
【図３】
2018529038.tif 000005
【図４】
2018529038.tif 000006
【図５】
2018529038.tif 000007
【国際調査報告】
2018529038.tif 000008
2018529038.tif 000009